ФОРМОВАННОЕ СПЕЧЕННОЕ ТЕЛО И СПОСОБ ИЗГОТОВЛЕНИЯ ФОРМОВАННОГО СПЕЧЕННОГО ТЕЛА

1. Формованное спеченное тело, содержащее соединение типа майенита, спеченный материал неорганического связующего и переходный металл, где содержание спеченного материала неорганического связующего составляет 3-30 частей по массе по отношению к 100 частям по массе формованного спеченного тела, причем в распределении пор формованного спеченного тела по размерам, полученном путем измерения распределения пор по размерам методом адсорбции азота, формованное спеченное тело имеет по меньшей мере один пик пор в каждом из диапазона диаметров пор 2,5-20 нм и диапазона диаметров пор 20-350 нм.
2. Формованное спеченное тело по п. 1, которое имеет дифракционные пики при значениях угла 2θ = 18,13 ± 0,50°, 27,82 ± 0,50° и 34,40 ± 0,50°, относящиеся к соединению типа майенита, при порошковой рентгеновской дифракции, измеренной с применением CuKα-излучения.
3. Формованное спеченное тело по п. 1 или 2, имеющее прочность на раздавливание 0,1 кгс или более.
4. Формованное спеченное тело по п. 1 или 2, где степень измельчения при испытании на прочность при падении составляет 10% по массе или менее.
5. Формованное спеченное тело по п. 1 или 2, где отношение объема пор 20-350 нм к общему объему пор составляет 20-80% по объему.
6. Формованное спеченное тело по п. 1 или 2, где спеченный материал неорганического связующего представляет собой по меньшей мере один пористый материал, выбранный из группы, состоящей из аморфного пористого оксида алюминия, аморфного пористого диоксида кремния и пористого диоксида циркония.
7. Формованное спеченное тело по п. 1 или 2, где содержание переходного металла составляет 2-20 частей по массе по отношению к 100 частям по массе формованного спеченного тела.
8. Формованное спеченное тело по п. 1 или 2, которое является катализатором синтеза аммиака.
9. Формованное спеченное тело по п. 1 или 2, которое представляет собой по меньшей мере один катализатор, выбранный из группы, состоящей из восстановительного катализатора, окислительного катализатора, катализатора риформинга и катализатора разложения.
10. Способ изготовления формованного спеченного тела по п. 1 или 2, включающий:
стадию смешивания предшественника соединения типа майенита и исходного сырья для спеченного материала неорганического связующего с получением смеси;
стадию формования смеси с получением формованного тела из смеси;
стадию обжига формованного тела с получением обожженного продукта; и
стадию нанесения переходного металла на обожженный продукт с получением формованного спеченного тела,
при этом на стадии получения смеси исходное сырье для спеченного материала неорганического связующего смешивают таким образом, чтобы содержание спеченного материала неорганического связующего составляло 3-30 частей по массе по отношению к 100 частям по массе формованного спеченного тела.
11. Способ изготовления формованного спеченного тела по п. 10, где исходное сырье для спеченного материала неорганического связующего представляет собой по меньшей мере одно соединение, выбранное из группы, состоящей из гидрата оксида алюминия, гидроксида алюминия, золя оксида алюминия, золя диоксида кремния и золя диоксида циркония.
12. Способ изготовления формованного спеченного тела по п. 10, в котором на стадии нанесения переходного металла на обожженный продукт для получения формованного спеченного тела переходный металл наносят на обожженный продукт при нормальном или пониженном давлении.